참고 예 1 의 방법 에 의해서 합성 된 폴리 카보 실레인 50 g 에 , 톨루엔 100 g 및 테트라 뷰 톡 시 지르코늄 50 g 을 가하 고 , 100 ℃ 에서 1 시간 예비 가 열 한 후 , 150 ℃ 까지 완만 하 게 승 온 시켜 톨루엔 을 증류 제거 시키 고 , 그대로 5 시간 반응 시킨 후 , 더욱 250 ℃ 까지 승 온 시키 고 , 5 시간 반응 시켜 변성 폴리 카보 실레인 을 합성 하 였 다 . 이 변 성 폴리 카보 실레인 에 , 의도 적 으로 저 분자량 유기 금속 화합물 을 공존 시킬 목적 으로 테트라 뷰 톡 시 지르코늄 5 g 을 가하 여 , 변성 폴리 카보 실레인 과 저 분자량 유기 금속 화합물 과 의 혼합물 을 얻 었 다 .